(57)【要約】【課題】カラーフィルタ作製時の高温の熱履歴に耐え、近年要求される高水準の輝度を有するカラーフィルタを作製可能なカラーフィルタ用赤色顔料組成物、その製造方法、及び該カラーフィルタ用赤色顔料組成物を画素部に用いてなるカラーフィルタを提供することにある。【解決手段】ジケトピロロピロール構造中に少なくとも１つ臭素原子が置換したジケトピロロピロール系顔料と、フタルイミドアルキル化顔料誘導体と、アクリル樹脂とを含有することを特徴とするカラーフィルタ用赤色顔料組成物により、高輝度を有するカラーフィルタを提供する。【選択図】なし【特許請求の範囲】
【請求項１】
式（Ｉ）：
【化１】
2017201384.tif 000016
（式（Ｉ）中、Ｘ及びＹは各々独立に、水素原子、フッ素原子、塩素原子、臭素原子、ヨウ素原子、シアノ基、トリフルオロメチル基、Ｃ１〜Ｃ８のアルキル基又はＣ１〜Ｃ８のアルコキシ基を表し、前記Ｘ及びＹの少なくとも１つが臭素原子であり、ｍ及びｎは各々独立に、１〜５の整数を表す）で表されるジケトピロロピロール系顔料と、フタルイミドアルキル化顔料誘導体と、アクリル樹脂と、を含有することを特徴とするカラーフィルタ用赤色顔料組成物。
【請求項２】
質量換算で、式（Ｉ）で表されるジケトピロロピロール系顔料１００部当たり、フタルイミドアルキル化顔料誘導体が５部を超えて２０部含有し、アクリル樹脂が５部を超えて２０部含有することを特徴とする請求項１に記載のカラーフィルタ用赤色顔料組成物。
【請求項３】
フタルイミドアルキル化顔料誘導体が、フタルイミドアルキル化キナクリドン又はフタルイミドアルキル化ジケトピロロピロールであることを特徴とする請求項１又は２に記載のカラーフィルタ用赤色顔料組成物。
【請求項４】
アクリル樹脂が、炭化水素系環状化合物を有する（メタ）アクリル酸エステル単量体を少なくとも１種有するアクリル系共重合体であることを特徴とする請求項１〜３のいずれか一項に記載のカラーフィルタ用赤色顔料組成物。
【請求項５】
Ｘ及びＹが各々独立に、水素原子又は臭素原子であり、前記Ｘ及びＹの少なくとも１つが臭素原子であることを特徴とする請求項１〜４のいずれか一項に記載のカラーフィルタ用赤色顔料組成物。
【請求項６】
式（Ｉ）：
【化２】
2017201384.tif 000017
（式（Ｉ）中、Ｘ及びＹは各々独立に、水素原子、フッ素原子、塩素原子、臭素原子、ヨウ素原子、シアノ基、トリフルオロメチル基、Ｃ１〜Ｃ８のアルキル基又はＣ１〜Ｃ８のアルコキシ基を表し、前記Ｘ及びＹの少なくとも１つが臭素原子であり、ｍ及びｎは各々独立に、１〜５の整数を表す）で表されるジケトピロロピロール系顔料を良溶媒に溶解させて混合溶液を得る第一工程と、第一工程で得られた混合溶液を貧溶媒に取り出し粒子を得る第二工程と、第二工程で得られた粒子を、フタルイミドアルキル化顔料誘導体とアクリル樹脂と共に機械的磨砕する第三工程と、を含むことを特徴とするカラーフィルタ用赤色顔料組成物の製造方法。
【請求項７】
画素部に、請求項１〜５のいずれか一項に記載のカラーフィルタ用赤色顔料組成物を含むことを特徴とするカラーフィルタ。
【発明の詳細な説明】
【技術分野】
【０００１】
本発明は、カラーフィルタの赤色画素部を形成するために用いられる顔料組成物、該顔料組成物の製造方法及び該顔料組成物を用いたカラーフィルタに関する。
【背景技術】
【０００２】
液晶表示装置のカラーフィルタは、赤色画素部（Ｒ）、緑色画素部（Ｇ）及び青色画素部（Ｂ）を有する。これらの各画素部は、いずれも有機顔料が分散した合成樹脂の薄膜が基板上に設けられた構造であり、有機顔料としては、赤、緑及び青の各色の有機顔料が用いられている。
【０００３】
これら画素部のうち、赤色画素部を形成するための赤色有機顔料としては、一般に、ジケトピロロピロール顔料（Ｃ．Ｉ．ピグメントレッド２５４、以下でＲ２５４と略す場合がある）、ジアミノジアントラキノン顔料（Ｃ．Ｉ．ピグメントレッド１７７）、縮合アゾ顔料（Ｃ．Ｉ．ピグメントレッド２４２）が用いられており、必要に応じて調色のために、これに黄色有機顔料のイソインドリン顔料（Ｃ．Ｉ．ピグメントイエロー１３９）、ニッケルアゾ顔料（Ｃ．Ｉ．ピグメントイエロー１５０）が併用されている。
【０００４】
カラーフィルタを作成する際の有機顔料は、従来の汎用用途とは全く異なる特性が要求される。具体的には、液晶表示装置の表示画面がよりハッキリ見えるようにする（高コントラスト化）、或いは、同じく表示画面がより明るくなるようにする（高輝度化）等の要求がある。このような要求に応じるため、平均一次粒子径が１００ｎｍ以下となるように微細化された粉体の有機顔料が多用されている。また、顔料粒子の微細化により粒子同士の凝集が起こりやすくなるため、分散性を維持することが高コントラスト化及び高輝度化の要求を満たすために不可欠である。
【０００５】
このような中、次のような提案がされている。
【０００６】
特許文献１には、特定のジケトピロロピロール顔料を含有するカラーフィルタ用顔料組成物が開示され、該組成物は色素誘導体を有していてもよいことが記載されている。また、特許文献２には、ジケトピロロピロール系顔料を含む顔料と、染料と、樹脂とを含む着色組成物が開示されている。また、特許文献３には、ジケトピロロピロール系顔料と、特定量のフタルイミドアルキル化キナクリドンを含有し、特定の平均一次粒子径であることを特徴とするカラーフィルタ用赤色顔料組成物が開示されている。また、特許文献４には、ジケトピロロピロール系顔料と、特定量のフタルイミドアルキル化キナクリドンを含有し、特定の比表面積であることを特徴とするカラーフィルタ用赤色顔料組成物が開示されている。
【０００７】
上記のように、高輝度を達成するために種々の研究が行われているものの、近年高まる高性能化の要求に応えるために、より優れたカラーフィルタ創成を可能とする顔料組成物が希求されている。
【０００８】
また、従来、カラーフィルタの赤色画素部を形成する顔料組成物の主顔料として用いられてきたジケトピロロピロール系顔料は、輝度、コントラストの観点から好適であり、塩素原子を有するジケトピロロピロール系顔料（Ｒ２５４）などは特に頻繁に用いられてきた。前述の特許文献１〜４の実施例においてもＲ２５４を中心に検討され、Ｒ２５４の特性を引き出すための顔料誘導体などの検討が進んでいることは上記の通りである。このようなＲ２５４は、カラーフィルタ用顔料組成物の主顔料として好適ではあるものの、カラーフィルタとして求められる色調に十分近いというわけではなく、実用場面では、より青味に調整するために他の顔料を添加するなどの工夫がなされてきた。しかしながら、これでは、色調の改善のために輝度などの特性が十分ではない顔料を必要以上に添加しなければならず、色調と輝度等との両立が困難であり、上記の更なる高性能化の要求に充分応えられるか疑問がある。
【０００９】
【特許文献１】特開２０１２−１５５２３２号公報
【特許文献２】特開２０１３−０１４７５０号公報
【特許文献３】特開２０１４−１３６７０９号公報
【特許文献４】特開２００７−０３１５３９号公報
【発明の概要】
【発明が解決しようとする課題】
【００１０】
本発明が解決しようとする課題は、カラーフィルタ作製時の高温の熱履歴に耐え、近年要求される高水準の輝度を有するカラーフィルタを作製可能なカラーフィルタ用赤色顔料組成物、その製造方法、及び該カラーフィルタ用赤色顔料組成物を画素部に用いてなるカラーフィルタを提供することにある。
【課題を解決するための手段】
【００１１】
本発明者らは、上記課題を解決すべく鋭意検討を行ったところ、ジケトピロロピロール構造中に少なくとも１つ臭素原子が置換したジケトピロロピロール系顔料と、フタルイミドアルキル化顔料誘導体と、アクリル樹脂とを含有することを特徴とするカラーフィルタ用赤色顔料組成物を使用することで、近年要求される高水準の輝度を有するカラーフィルタを提供できることを見出し、本発明を完成するに至った。
【００１２】
即ち本発明は、以下の項１〜項７に関する。
項１．式（Ｉ）：
【００１３】
【化１】
2017201384.tif 000002
【００１４】
（式（Ｉ）中、Ｘ及びＹは各々独立に、水素原子、フッ素原子、塩素原子、臭素原子、ヨウ素原子、シアノ基、トリフルオロメチル基、Ｃ１〜Ｃ８のアルキル基又はＣ１〜Ｃ８のアルコキシ基を表し、前記Ｘ及びＹの少なくとも１つが臭素原子であり、ｍ及びｎは各々独立に、１〜５の整数を表す）で表されるジケトピロロピロール系顔料と、フタルイミドアルキル化顔料誘導体と、アクリル樹脂とを含有することを特徴とするカラーフィルタ用赤色顔料組成物。
【００１５】
項２．質量換算で、式（Ｉ）で表されるジケトピロロピロール系顔料１００部当たり、フタルイミドアルキル化顔料誘導体が５部を超えて２０部含有し、アクリル樹脂が５部を超えて２０部含有することを特徴とする請求項１に記載のカラーフィルタ用赤色顔料組成物。
【００１６】
項３．フタルイミドアルキル化顔料誘導体が、フタルイミドアルキル化キナクリドン又はフタルイミドアルキル化ジケトピロロピロールであることを特徴とする請求項１又は２に記載のカラーフィルタ用赤色顔料組成物。
【００１７】
項４．アクリル樹脂が、炭化水素系環状化合物を有する（メタ）アクリル酸エステル単量体を少なくとも１種有するアクリル系共重合体であることを特徴とする請求項１〜３のいずれか一項に記載のカラーフィルタ用赤色顔料組成物。
【００１８】
項５．Ｘ及びＹが各々独立に、水素原子又は臭素原子であり、前記Ｘ及びＹの少なくとも１つが臭素原子であることを特徴とする請求項１〜４のいずれか一項に記載のカラーフィルタ用赤色顔料組成物。
【００１９】
項６．式（Ｉ）：
【００２０】
【化２】
2017201384.tif 000003
【００２１】
（式（Ｉ）中、Ｘ及びＹは各々独立に、水素原子、フッ素原子、塩素原子、臭素原子、ヨウ素原子、シアノ基、トリフルオロメチル基、Ｃ１〜Ｃ８のアルキル基又はＣ１〜Ｃ８のアルコキシ基を表し、前記Ｘ及びＹの少なくとも１つが臭素原子であり、ｍ及びｎは各々独立に、１〜５の整数を表す）で表されるジケトピロロピロール系顔料を良溶媒に溶解させて混合溶液を得る第一工程と、第一工程で得られた混合溶液を貧溶媒に取り出し粒子を得る第二工程と、第二工程で得られた粒子を、フタルイミドアルキル化顔料誘導体とアクリル樹脂と共に機械的磨砕する第三工程と、を含むことを特徴とするカラーフィルタ用赤色顔料組成物の製造方法。
【００２２】
項７．画素部に、請求項１〜５のいずれか一項に記載のカラーフィルタ用赤色顔料組成物を含むことを特徴とするカラーフィルタ。
【発明の効果】
【００２３】
本発明のカラーフィルタ用赤色顔料組成物は、カラーフィルタ作製時の高温の熱履歴に耐え、該顔料組成物をカラーフィルタに用いた場合に高輝度のカラーフィルタが得られるという格別顕著な効果を奏する。また、本発明のカラーフィルタ用赤色顔料組成物の製造方法によれば、従来の方法に比べ、原料由来の不純物を低減することが可能であり、これにより、高輝度のカラーフィルタを作製可能な顔料組成物を容易に得ることができる。
【発明を実施するための形態】
【００２４】
本発明のカラーフィルタ用赤色顔料組成物は、下記式（Ｉ）：
【００２５】
【化３】
2017201384.tif 000004
【００２６】
（式（Ｉ）中、Ｘ及びＹは各々独立に、水素原子、フッ素原子、塩素原子、臭素原子、ヨウ素原子、シアノ基、トリフルオロメチル基、Ｃ１〜Ｃ８のアルキル基又はＣ１〜Ｃ８のアルコキシ基を表し、前記Ｘ及びＹの少なくとも１つが臭素原子であり、ｍ及びｎは各々独立に、１〜５の整数を表す）で表されるジケトピロロピロール系顔料と、フタルイミドアルキル化顔料誘導体と、アクリル樹脂とを含有することを特徴とする。
【００２７】
ここで、フタルイミドアルキル化顔料誘導体（以下、単に顔料誘導体と略記する場合がある）、アクリル樹脂は、特定の含有量で使用される場合に、本発明の効果がさらに顕著となる。
【００２８】
顔料誘導体の含有量は、質量換算で、式（Ｉ）で表されるジケトピロロピロール系顔料１００部当たり、フタルイミドアルキル化顔料誘導体が５部を超えて２０部含有することが好ましく、５部を超えて１５部含有することがより好ましい。
【００２９】
アクリル樹脂の含有量は、質量換算で、式（Ｉ）で表されるジケトピロロピロール系顔料１００部当たり、アクリル樹脂が５部を超えて２０部含有することが好ましく、１０部を超えて２０部含有することがより好ましい。
【００３０】
フタルイミドアルキル化顔料誘導体、アクリル樹脂ともに、上記の範囲より含有量が少ないとカラーフィルタ用顔料組成物の粒子径が微細にならず、所望の輝度、コントラストが得られない。また、上記の範囲より含有量が多いと顔料組成物中のジケトピロロピロール顔料の含有量が減り、所望の着色力が得られない。上記のより好ましい範囲内であれば、より本発明の効果が顕著に現れる。
【００３１】
式（Ｉ）中、Ｘ及びＹは、各々独立に、水素原子、フッ素原子、塩素原子、臭素原子、ヨウ素原子、シアノ基、トリフルオロメチル基、Ｃ１〜Ｃ８のアルキル基又はＣ１〜Ｃ８のアルコキシ基を表し、前記Ｘ及びＹの少なくとも１つが臭素原子である。
【００３２】
なかでも、Ｘ及びＹは各々独立に、水素原子又は臭素原子である場合がより好ましく、この場合も、前記Ｘ及びＹの少なくとも１つが臭素原子である。
さらに好ましくは、Ｘが臭素原子、Ｙが臭素原子である場合である。
【００３３】
アルキル又はアルキル部分は、直鎖又は分枝状のいずれでもよく、その具体例としては、メチル、エチル、ノルマルプロピル、イソプロピル、ノルマルブチル、イソブチル、セカンダリブチル、ターシャリブチル、ノルマルペンチル、イソペンチル、ネオペンチル、ターシャリペンチル、ノルマルヘキシル、イソヘキシル、ノルマルヘプチル、ノルマルオクチルのようなものが挙げられる。
【００３４】
ｍ及びｎは、各々独立に、１〜５の整数である。
なお、Ｘ及びＹが水素原子である場合とは、式（Ｉ）のベンゼン環の水素原子が置換されていないことを表すものである。
【００３５】
ここで、Ｘ及びＹの置換位置は、前記式（Ｉ）のベンゼン環のいずれの水素原子を置換していてもよいが、好ましくは下記式（Ｉ−ｉ）である場合が好ましく、下記式（Ｉ−ｉｉ）である場合がより好ましい。
式（Ｉ−ｉ）及び式（Ｉ−ｉｉ）中のＸ及びＹは上述の通りである。
なお、式（Ｉ−ｉ）中のＸ及びＹの右下に記載の数字はＸ及びＹの置換数である。
【００３６】
【化４】
2017201384.tif 000005
【００３７】
【化５】
2017201384.tif 000006
【００３８】
このような本発明で用いるジケトピロロピロール系顔料は、従来公知の方法によって製造することができる。
【００３９】
本発明で用いるフタルイミドアルキル化顔料誘導体は、具体的には、フタロシアニン顔料、ジオキサジン顔料、アゾ顔料、キナクリドン顔料、スレン顔料、ペリレン顔料、ペリノン顔料、フタロン顔料、イソインドリノン顔料、メチン・アゾメチン顔料、金属錯体顔料、ジケトピロロピロール顔料などのフタルイミドアルキル化体が挙げられる。
前記フタルイミドアルキル化体が有するフタルイミドアルキル基の代表例としては、フタルイミドメチル基が挙げられる。フタルイミドメチル基は、下記のような基をいう。
【００４０】
【化６】
2017201384.tif 000007
【００４１】
なかでも、カラーフィルタ用赤色顔料として適した色調であり、かつ、ジケトピロロピロール顔料、特に臭素置換ジケトピロロピロール顔料に対して高い結晶成長抑制効果と耐熱性を付与する観点から、フタルイミドアルキル化キナクリドン又はフタルイミドアルキル化ジケトピロロピロールであることが好ましく、カラーフィルタ用赤色顔料に求められる色調により近い、フタルイミドアルキル化キナクリドンがより好ましい。
フタルイミドアルキル化キナクリドンの代表例としては、フタルイミドメチル化キナクリドンが挙げられる。フタルイミドメチル化キナクリドンは、下記一般式で表される構造で表されるキナクリドン系顔料誘導体である。
【００４２】
【化７】
2017201384.tif 000008
【００４３】
（但し、上記一般式中のＸ、Ｙは同一でも異なっていても良く、水素原子、メチル基又は塩素原子である。フタルイミドメチル基の置換数ｎは１〜３である。）
【００４４】
本発明で用いるアクリル樹脂としては、公知慣用のものをいずれも用いることが出来るが、ジケトピロロピロール顔料に対する相互作用が強く、顔料表面に吸着する単量体Ａを有するアクリル系共重合体が好ましく、単量体Ａとしては（メタ）アクリル酸ベンジル、（メタ）アクリル酸１−ナフチル、（メタ）アクリル酸２−ナフチル、（メタ）アクリル酸シクロペンチル、（メタ）アクリル酸シクロヘキシル等の炭化水素系環状化合物を有する（メタ）アクリル酸エステル単量体が好ましい。また、単量体Ａに加えて、顔料表面に吸着後、分散安定化効果を発揮する単量体Ｂも有するアクリル系共重合体が更に好ましく、単量体Ｂとしては（メタ）アクリル酸単量体や、グリシジル（メタ）アクリレート、アシッドホスホオキシエチルメタクリレート等の（メタ）アクリル酸エステル単量体が好ましい。また、アクリル系共重合体は、異なる複数の単量体Ａを有していてもよいし、さらには異なる複数の単量体Ａに単独または複数の単量体Ｂを共重合したアクリル系共重合体であっても良い。
さらに、単量体Ａ、単量体Ｂに加え、それに共重合可能なその他の単量体を併用した重合体であっても良い。
なお、本発明において「（メタ）アクリレート」とは、メタクリレートとアクリレートの一方又は両方をいい「（メタ）アクリル酸」とは、メタクリル酸とアクリル酸の一方又は両方をいう。
【００４５】
（メタ）アクリル酸エステルとは、（メタ）アクリル酸とその他の各種アルコールとから形成されるようなエステル結合を含有する化合物であり、上記アルコールに由来する、エステル結合ＣＯＯの末端に炭素原子鎖を含有するものを言う。典型的には、前記炭素鎖がアルキル基であるものが、（メタ）アクリル酸アルキルエステルと称されている。（メタ）アクリル酸アルキルエステルで言えば、側鎖はアルキル基を意味する。当業界では、（メタ）アクリル酸アルキルエステルばかりでなく、上記炭素鎖がアルキル基以外の化合物もよく知られていることから、本発明においては（メタ）アクリル酸アルキルエステルだけでなく、炭素鎖が、アルキル基以外の化合物を含めて、（メタ）アクリル酸エステルと称するものとする。
【００４６】
このような（メタ）アクリル酸エステルとしては、例えば、（メタ）アクリル酸アルキルエステルである、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ターシャルブチル（メタ）アクレート、２−エチルヘキシル（メタ）アクリレート、ｎ−オクチル（メタ）アクリレート、ドデシル（メタ）アクリレート〔ラウリル（メタ）アクリレート〕、オクタデシル（メタ）アクリレート〔ステアリル（メタ）アクリレート〕等のアルキル基を有する（メタ）アクリル酸アルキルエステル；シクロヘキシル（メタ）アクリレート、イソボルニル（メタ）アクリレート、アダマンチル（メタ）アクリレート、ジシクロペンタニル（メタ）アクリレート等の脂環基を含有する（メタ）アクリル酸エステル；メトキシトリエチレングリコール（メタ）アクリレート、メトキシポリエチレングリコール＃４００（メタ）アクリレート、メトキシジプロピレングリコール（メタ）アクリレート、メトキシトリプロピレングリコール（メタ）アクリレート、メトキシポリプロピレングリコール（メタ）アクリレート、エチルカルビトール（メタ）アクリレート、２−エチルヘキシルカルビトール（メタ）アクリレート、テトラヒドロフルフリル（メタ）アクリレート、フェノキシエチル（メタ）アクリレート、フェノキシジエチレングリコール（メタ）アクリレート、ｐ−ノニルフェノキシエチル（メタ）アクリレート、ｐ−ノニルフェノキシポリエチレングリコール（メタ）アクリレート等のエーテル基を含有する（メタ）アクリル酸エステル；ベンジル（メタ）アクリレート等の芳香環を含有する（メタ）アクリル酸エステル；グリシジル（メタ）アクリレート、アリルグリシジルエーテル、４−ヒドロキシブチル（メタ）アクリレートグリシジルエーテル等のエポキシ基を含有する（メタ）アクリル酸エステル；アシッドホスホオキシエチルメタクリレート、アシッドホスホオキシプロピルメタクリレート、アシッドホスホオキシポリオキシエチレングリコールモノメタクリレート、及びアシッドホスホオキシポリオキシプロピレングリコールモノメタクリレート、エチレングリコールメタクリレートフォスフェート、プロピレングリコールメタクリレートフォスフェート、エチレングリコールアクリレートフォスフェート、プロピレングリコールアクリレートフォスフェート、また、市販品として、ホスマーＭ、ホスマーＣＬ、ホスマーＰＥ、ホスマーＭＨ（以上、ユニケミカル社製）、ライトエステルＰ−１Ｍ（以上、共栄社化学社製）、ＪＡＭＰ−５１４（以上、城北化学工業社製）、ＫＡＹＡＭＥＲ  ＰＭ−２、ＫＡＹＡＭＥＲ  ＰＭ−２１（以上、日本化薬社製）等のリン酸基を有する（メタ）アクリル酸エステルなどが挙げられる。
【００４７】
その他の共単量体としては、例えば酢酸ビニル、プロピオン酸ビニル、第３級カルボン酸ビニル等のビニルエステル類；ビニルピロリドン等の複素環式ビニル化合物；塩化ビニル、塩化ビニリデン、フッ化ビニリデン等のハロゲン化オレフィン類、アクリロニトリル、メタクリロニトリル等のシアノ基含有単量体；エチルビニルエーテル、イソブチルビニルエーテル等のビニルエーテル類；メチルビニルケトン等のビニルケトン類；エチレン、プロピレン等のα−オレフィン類；ブタジエン、イソプレン等のジエン類；スチレン、ビニルトルエン、α−メチルスチレン、ジメチルスチレン、ターシャルブチルスチレン等のスチレン系単量体が挙げられる。
【００４８】
また、共重合可能な不飽和カルボン酸としては、例えば、クロトン酸、イソクロトン酸、２−（メタ）アクロイルオキシエチルサクシニック酸、２−（メタ）アクロイルオキシヘキサハイドロフタル酸、２−（メタ）アクロイルオキシエチルグルタレート；マレイン酸、フマル酸、イタコン酸等のジカルボン酸及びその無水物；モノメチルマレイン酸、モノエチルマレイン酸、モノブチルマレイン酸、モノオクチルマレイン酸、モノメチルフマル酸、モノエチルフマル酸、モノブチルフマル酸、モノオクチルフマル酸、モノメチルイタコン酸、モノエチルイタコン酸、モノブチルイタコン酸、モノオクチルイタコン酸等のジカルボン酸のモノアルキルエステルなどが挙げられる。
【００４９】
これらのなかでも、ジケトピロロピロール顔料、特に臭素置換ジケトピロロピロール顔料に対する相互作用が強く、顔料表面に吸着して高い分散安定性を付与する観点から、（メタ）アクリル酸ベンジル−（メタ）アクリル酸共重合体、（メタ）アクリル酸ベンジル−グリシジル（メタ）アクリレート共重合体、（メタ）アクリル酸シクロヘキシル−アシッドホスホオキシエチルメタクリレート−（メタ）アクリル酸共重合体が、より高い分散安定性を付与するため、分散後に粗大粒子が発生することなく、輝度、コントラストが高いカラーフィルタが得られることから好ましい。
【００５０】
共重合体中のエポキシ基は、その一部または全部が求核試薬と反応して開環した官能基となっていても良い。例えば、共重合体中のエポキシ基の全部が塩酸と反応してα−クロロヒドリン基となったものを共重合体として用いたときも、元のエポキシ基を含有する共重合体を用いたときと同様の耐熱性改善効果がある。
【００５１】
アクリル樹脂としては、ガラス転移温度（Ｔｇ）が出来るだけ高い方が、それ自体の耐熱性に優れるものの、有機顔料と併用した際に、相互作用により優れた耐熱性を発揮できる点で、Ｔｇは、０〜１５０℃である共重合体が好ましく、４０〜１００℃である共重合体がより好ましい。
【００５２】
アクリル樹脂としては、どのような分子量のものでも用いることは出来るが、有機顔料に対する親和性が大きく、耐熱性の向上効果もより大きいことから、具体的には重量平均分子量が５，０００〜１００，０００の共重合体が好ましく、５，０００〜３０，０００の共重合体がより好ましい。
【００５３】
アクリル樹脂は、塊状重合、溶液重合、懸濁重合、乳化重合等の公知の種々の反応方法によって合成することが出来る。この際には、公知慣用の重合開始剤、界面活性剤及び消泡剤を併用することも出来る。
【００５４】
本発明のカラーフィルタ用赤色顔料組成物は、その他の赤色有機顔料、赤色有機染料、赤色有機顔料誘導体を調色等の目的で併用してもよい。例えば、Ｃ．Ｉ．ピグメントレッド１７７のようなアントラキノン系赤色顔料、Ｃ．Ｉ．ピグメントバイオレット１９、Ｃ．Ｉ．ピグメントレッド１２２、Ｃ．Ｉ．ピグメントレッド２０２、Ｃ．Ｉ．ピグメントレッド２０９のようなキナクリドン系赤色顔料、Ｃ．Ｉ．アシッドレッド２８９のようなキサンテン系赤色染料や、シアニン系赤色染料などが挙げられる。また、必要に応じて黄色有機顔料や黄色有機顔料誘導体を調色等の目的で併用してもよい。例えば、Ｃ．Ｉ．ピグメントイエロー１３９のようなイソインドリン系黄色顔料、Ｃ．Ｉ．ピグメントイエロー１５０のようなニッケルアゾ系黄色顔料が挙げられる。
【００５５】
本発明の顔料組成物は、被着色媒体中への顔料の分散性、分散後の分散安定性が高く、それを液媒体に分散させて得た後記する赤色顔料分散液の粘度も低く安定（微細な粒子に分散）であり、この顔料組成物を含有するコーティング剤は、基材に塗布した場合に、均質な塗膜を形成して透明性が高い着色被膜を得ることができる。
【００５６】
また、このような顔料組成物は、カラーフィルタ赤色画素部を形成する光硬化性組成物への分散が容易であり、これを硬化する際に多用される３６５ｎｍの波長をもつ紫外光を遮光することもない（即ち高透過性）。また、光硬化感度の低下もなく、現像時の膜へりやパターン流れも起こり難くなるので好ましい。そのため、近年要求されている塗膜の輝度、コントラスト及び光透過率のいずれもが高いカラーフィルタ赤色画素部をより簡便に得ることができる。ここでコントラストとは、２枚の偏光板の偏光方向を平行にして被測定物を挟み込んだ時の透過光強度を２枚の偏光板の偏光方向を垂直にして被測定物を挟み込んだ時の透過光強度で除したものであり、消偏性とも呼ばれるものである。
【００５７】
次に本発明の顔料組成物の製造方法について、詳細に述べる。
【００５８】
本発明の顔料組成物は、上記した原料を使用して、公知慣用の方法にて製造することができるが、一例として、本発明の実施例で使用した方法を詳述する。
【００５９】
本発明の顔料組成物は、ジケトピロロピロール系顔料を良溶媒中に溶解させる工程（第一工程とする）と、前記混合溶液を貧溶媒に取り出し、微細で均一な顔料粒子を得る工程（第二工程とする）、及び、第二工程で得られた顔料粒子と、顔料誘導体及びアクリル樹脂と共に機械的磨砕によって、粒子制御を行う工程（第三工程とする）の三工程により製造することができる。こうすることで、顔料の平均一次粒子径を、カラーフィルタ用として好適な範囲である２０〜５０ｎｍに制御することができる。具体的には、第一工程は、顔料を予めアルコキシドを溶解させた非プロトン性極性溶媒中で金属塩として溶解させ、顔料が溶解した混合溶液を得る工程である。第二工程は、第一工程で得られた顔料が溶解した混合溶液を貧溶媒中に取り出すことで、微細で均一な顔料粒子を得る工程である。第三工程は、第二工程で得られた顔料粒子とさらに顔料誘導体及びアクリル樹脂と、無機塩、有機溶剤からなる混合物を機械的磨砕によって微細な二次粒子の有機顔料組成物を得る工程である。以下、第一工程、第二工程ならびに第三工程についてさらに詳細に説明する。
【００６０】
〔第一工程〕
第一工程は、前記したとおり、ジケトピロロピロール系顔料を均一に分子レベルで良溶媒中に溶解させる工程である。溶解条件としては、塩基度、温度、撹拌状態が重要となる。
【００６１】
第一工程で使用する良溶媒としては、非プロトン性極性溶媒などを使用することができる。非プロトン性極性溶媒は、水と自由な割合で混和し、多くの有機化合物や無機塩も溶解する溶解性の優れた溶媒であり、エーテル類（ジエチルエーテル、テトラヒドロフランなど）、ジメチルスルホキシド（ＤＭＳＯ）、ジメチルホルムアミド（ＤＭＦ）、ヘキサメチルホスホリックトリアミド（ＨＭＰＡ）、Ｎ−メチル−２−ピロリドン（ＮＭＰ）などが挙げられる。本発明では、ジケトピロロピロール系顔料のような縮合多環系顔料の溶解性が高い点から、ジメチルスルホキシドが好ましい。
【００６２】
アルコキシドとしては、ナトリウムメトキシド、ナトリウムエトキシド、カリウム ｔ−ブトキシドなどは市販品が入手可能であり、本発明では、コスト、操作性を考慮して、ナトリウムメトキシドが好ましい。
【００６３】
アルコキシドは、ジケトピロロピロール系顔料が溶解する条件であればいかなる割合で溶媒に溶解させても良いが、生産性も考慮すると混合溶液１００質量部に対して０．２〜１０質量部が好ましく、さらに０．５〜５質量部が好ましい。
【００６４】
顔料に対する溶媒量は、溶解性を考慮すると多いことが好ましいが、生産性を考慮すると顔料１質量部に対して、５〜５０質量部が好ましく、さらに１０〜４０質量部が好ましい。
【００６５】
溶解時の温度は、いかなる温度でも顔料が溶媒に溶解できる状態であれば良いが、より溶解性を高めるために、常温より高い温度に溶解温度を設定することが好ましい。本発明では、２０〜１２０℃が好ましく、４０〜１１０℃がより好ましい。
【００６６】
〔第二工程〕
第二工程は、第一工程で得られた顔料が溶解した混合溶液を貧溶媒に取り出して、微細で均一な顔料粒子を析出させる工程である。
第二工程で使用する貧溶媒としては、特に限定されないが、水系溶媒（例えば、水、または塩酸、酢酸、水酸化ナトリウム水溶液等）、アルコール系溶媒（例えば、メタノール、エタノール、ｎ−プロパノール等）、またはこれらの混合物が好ましく、水がより好ましい。
【００６７】
混合溶液を貧溶媒に取り出す方法としては、公知公用のいかなる方法で行ってもよい。予め用意した貧溶媒を撹拌装置等により、乱流状態にし、第一工程で得られた混合溶液を取り出す。層流状態の場合、希釈速度が遅くなるため、中和熱の拡散効果が低くなるため、結晶成長をしてしまう可能性があるからである。混合溶液の取り出し速度は、任意で構わないが、水流の速度、水流の状況により微細な粒子を得るために、適宜調整する。溶液を直接、貧溶媒に取り出しても構わないし、イジェクター等の装置により、少量の溶液と貧溶媒の接触による結晶成長を抑制する方法もある。
【００６８】
取り出し速度、取り出し方法にもよるが、析出温度による結晶成長を防止する上で、析出槽を冷却することが好ましい。水冷、氷冷、冷却材による冷却のいずれかの方法で冷却し、析出温度を４０℃以下に制御することが好ましく、本発明ではより低い２０℃以下がさらに好ましい。
【００６９】
顔料が溶解している混合溶液に対して、貧溶媒は多いほど拡散速度が高くなるため好ましいが、生産性、操作性を考慮すると混合溶液１質量部に対して、１〜１０質量部が好ましい。
【００７０】
得られたスラリーをろ過、洗浄、乾燥、粉砕して顔料の微細で均一な粒子を得る。
【００７１】
〔第三工程〕
第三工程は、第二工程で得た顔料粒子に、顔料誘導体及びアクリル樹脂を添加し、機械的磨砕によって最終目的である微細な一次粒子である本発明の顔料組成物を製造する工程である。
【００７２】
ここで、機械的磨砕は、前記した各原料を混練機に仕込み、その中で混練磨砕することで行うことができる。この際の混練手段としては、例えば、ニーダーやミックスマーラー、特開２００７−１００００８号公報に記載のプラネタリー型ミキサーである井上製作所株式会社製のトリミックス（登録商標）や、特開平４−１２２７７８号公報に記載の連続式二軸押出機や、特開２００６−３０６９９６号公報に記載の連続式一軸混練機である浅田鉄工株式会社製のミラクルＫＣＫ等を用いることができる。中でもバッチ式ニーダーにて混練することが好ましい。ニーダーとして、より具体的にはソルトミリングニーダーなどが挙げられる。
【００７３】
前記無機塩としては、水溶性無機塩が好適に使用でき、例えば、塩化ナトリウム、塩化カリウム、硫酸ナトリウム等の無機塩を使用することが好ましい。また、平均粒子径が０．３〜７０μｍの無機塩を使用することがより好ましい。このような無機塩としては、通常の無機塩を微粉砕することにより容易に得ることができる。
【００７４】
本発明の好適な顔料組成物を得るに当たっては、無機塩の使用量を、質量換算で、ジケトピロロピロール系顔料と顔料誘導体とアクリル樹脂を必須成分として含む混合物の合計１部当たり３〜３０部、なかでも７〜３０部、特に１０〜３０部とするのが好ましい。
【００７５】
有機溶剤としては、例えば、ジエチレングリコール、グリセリン、エチレングリコール、プロピレングリコール、液体ポリエチレングルコール、液体ポリプロピレングリコール、２−（メトキシメトキシ）エタノール、２−ブトキシエタノール、２ー（イソペンチルオキシ）エタノール、２−（ヘキシルオキシ）エタノール、ジエチレングリコールモノメチルエーテル、ジエチレングリコールモノエチルエーテル、ジエチレングリコールモノブチルエーテル、トリエチレングリコール、トリエチレングリコールモノメチルエーテル、１−メトキシ−２−プロパノール、１−エトキシ−２−プロパノール、ジプロピレングリコール、ジプロピレングリコールモノメチルエーテル等を使用することができる。
【００７６】
有機溶剤の使用量は特に限定されるものではないが、質量換算で、ジケトピロロピロール系顔料と顔料誘導体とアクリル樹脂を必須成分として含む混合物の合計１部当たり０．０１〜５部が好ましい。
【００７７】
本発明の製造方法においては、機械的磨砕をする際に、意図する色相に調色する目的で、必要であれば、その他の有機顔料や有機顔料誘導体等を含有させることができる。
【００７８】
機械的磨砕において、前記したような無機塩や有機溶剤は、最初の仕込み段階で必要量全量を仕込んで以降そのまま、ジケトピロロピロール系顔料と顔料誘導体とアクリル樹脂を必須成分として含む混合物が、前記した必要な一次粒子の平均粒子径となるまで磨砕を行っても良いし、必要量の一部だけを仕込んで磨砕を開始し、途中で無機塩および／または有機溶剤の残量を、一括または分割して仕込むようにして磨砕を行っても良い。
【００７９】
機械的磨砕を行う際の温度は、３０〜１５０℃が好ましく、なかでも６０〜１２０℃がより好ましい。また、磨砕時間は、３時間から３６時間が好ましく、なかでも５〜２４時間がより好ましい。
【００８０】
機械的磨砕中に行う経時サンプリングから、顔料組成物中の一次粒子の平均一次粒子径値等に基づいて、必要とする特性をもった本発明の顔料組成物を得る条件を適宜選定することができる。
【００８１】
こうして、本発明のジケトピロロピロール系顔料、顔料誘導体、アクリル樹脂、無機塩、有機溶剤を主成分として含む混合物が得られるが、この混合物から有機溶剤と、無機塩とを除去し、固形物を洗浄、濾過、乾燥、粉砕等を行うことにより、本発明の顔料組成物の粉体を得ることができる。
【００８２】
なお、この洗浄方法としては、水洗、湯洗のいずれをも採用することができる。水溶性無機塩および有機溶剤を用いた前記混合物の場合は、水洗することで容易に有機溶剤と無機塩を除去することが出来る。比電導度のもととなる物質は、極力除去されていることが好ましい。特に、カラーフィルタ画素部を調製するための本発明の顔料組成物は、比電導度５０μＳ／ｃｍ以下、好ましくは２０μＳ／ｃｍ以下となるまで洗浄を行うのが好ましい。ここでの比伝導度とは、水の伝導度に対して濾液の伝導度の差について述べている。具体的には、前記顔料組成物の比電導度の測定方法は次のように求められる。
１．顔料５．００ｇを５００ｍＬの硬質ビーカーに正しく計り取り、イオン交換水（電導度５μＳ／ｃｍ以下、ｐＨ＝７．０±１．０）２００ｍＬを、初め少量ずつ加え、試薬一級メタノール５ｍＬを加えてよく濡らした後、全量を加え５分間煮沸する。
２．これを室温まで冷却し、２５０ｍＬメスシリンダーに移し、更に上記イオン交換水を加えて２５０ｍＬとし、よくかき混ぜてアドバンテック社製ろ紙Ｎｏ．５Ｃにてろ過する。
３．ろ液の最初の約５０ｍＬを捨て、残りの中から１００ｍＬをメスシリンダーで計り取り、質量既知の蒸発皿に移す。メスシリンダーに付着したろ液は少量のイオン交換水で蒸発皿に洗い流す。
４．イオン交換水の比電導度を電導度計（東亜ディーケーケー株式会社社製ＣＭ−３０Ｖ型等）を使用して測定した後、上記３で１００ｍＬをメスシリンダーで計り取ったろ液を同じ電導度計を使用して測定し、次式により測定値を補正して算出する。
【００８３】
顔料の比電導度＝ろ液の比電導度−用いたイオン交換水の比電導度
前記した洗浄、濾過後の乾燥方法としては、例えば、乾燥機に設置した加熱源による８０〜１２０℃の加熱等により、液媒体を含んだ本発明の顔料組成物の脱水および／または脱溶剤をする回分式あるいは連続式で乾燥する方法等が挙げられる。またその際に使用する乾燥機としては、例えば、箱型乾燥機、バンド乾燥機、スプレードライヤー等が挙げられる。
【００８４】
乾燥後の粉砕方法としては、顔料組成物の比表面積を大きくしたり、一次粒子の平均粒子径を小さくしたりするための操作ではなく、箱型乾燥機やバンド乾燥機を使用して乾燥する場合に、ランプ形状等のものとなった顔料組成物を解して粉末化するために行うものであり、例えば、乳鉢、ハンマーミル、ディスクミル、ピンミル、ジェットミル等による粉砕方法が挙げられる。
本発明の顔料組成物は、従来公知の方法でカラーフィルタ赤色画素部、同赤色画素部形成用赤色顔料の調製に使用することができる。本発明の顔料組成物を使用してカラーフィルタ赤色画素部を製造するに当たっては、顔料分散法が好適に採用できる。
【００８５】
この方法で代表的な方法は、フォトリソグラフィー法であり、これは、後記する光硬化性組成物を、カラーフィルタ用の透明基板のブラックマトリックスを設けた側の面に塗布、加熱乾燥（プリベーク）した後、フォトマスクを介して紫外線を照射することでパターン露光を行って、画素部に対応する箇所の光硬化性化合物を硬化させた後、未露光部分を現像液で現像し、非画素部を除去して画素部を透明基板に固着させる方法である。この方法では、光硬化性組成物の硬化着色皮膜からなる画素部が透明基板上に形成される。
【００８６】
赤色、緑色、青色の色ごとに、後記する光硬化性組成物を調製して、前記した操作を繰り返すことにより、所定の位置に赤色、緑色、青色の着色画素部を有するカラーフィルタを製造することができる。前記したように、本発明の顔料組成物からは、赤色画素部、同赤色画素部形成用赤色顔料が調製される。なお、青色画素部および緑色画素部を形成するための光硬化性組成物を調製するには、公知慣用の青色顔料と緑色顔料を使用することができる。
【００８７】
後記する光硬化性組成物をガラス等の透明基板上に塗布する方法としては、例えば、スピンコート法、ロールコート法、インクジェット法等が挙げられる。
【００８８】
透明基板に塗布した光硬化性組成物の塗膜の乾燥条件は、各成分の種類、配合割合等によっても異なるが、通常、５０〜１５０℃で、１〜１５分間程度である。この加熱処理を一般に「プリベーク」という。また、光硬化性組成物の光硬化に用いる光としては、２００〜５００ｎｍの波長範囲の紫外線、あるいは可視光を使用するのが好ましい。この波長範囲の光を発する各種光源を使用することができる。
【００８９】
現像方法としては、例えば、液盛り法、ディッピング法、スプレー法等が挙げられる。光硬化性組成物の露光、現像の後に、必要な色の画素部が形成された透明基板は水洗いし乾燥させる。こうして得られたカラーフィルタは、ホットプレート、オーブン等の加熱装置により、１００〜２８０℃で、所定時間加熱処理（ポストベーク）することによって、着色塗膜中の揮発性成分を除去すると同時に、光硬化性組成物の硬化着色皮膜中に残存する未反応の光硬化性化合物が熱硬化し、カラーフィルタが完成する。
【００９０】
カラーフィルタの赤色画素部を形成するための光硬化性組成物（顔料分散フォトレジストとも呼ばれる。）は、本発明の顔料組成物と、分散剤と、光硬化性化合物と、有機溶剤とを必須成分とし、必要に応じて熱可塑性樹脂を用いて、これらを混合することで調製することができる。赤色画素部を形成する着色樹脂皮膜に、カラーフィルタの実生産で行われるベーキング等に耐え得る強靱性等が要求される場合には、前記光硬化性組成物を調製するに当たって、光硬化性化合物だけでなく、この熱可塑性樹脂を併用することが不可欠である。熱可塑性樹脂を併用する場合には、有機溶剤としては、それを溶解するものを使用することが好ましい。
【００９１】
前記光硬化性組成物の製造方法としては、本発明のカラーフィルタ用赤色顔料組成物と、有機溶剤と分散剤とを必須成分として使用し、これらを混合し均一となるように攪拌分散を行って、まずカラーフィルタの赤色画素部を形成するための顔料分散液（着色ペーストとも呼ばれる。）を調製してから、そこに、光硬化性化合物と、必要に応じて熱可塑性樹脂や光重合開始剤等を加えて前記光硬化性組成物とする方法が一般的である。
【００９２】
ここで分散剤としては、例えば、ビックケミー社製のディスパービック１３０、ディスパービック１６１、ディスパービック１６２、ディスパービック１６３、ディスパービック１７０、エフカ社製のエフカ４６、エフカ４７等が挙げられる。また、レベリング剤、カップリング剤、カチオン系の界面活性剤等も併せて使用可能である。
【００９３】
有機溶剤としては、例えば、トルエンやキシレン、メトキシベンゼン等の芳香族系溶剤、酢酸エチルや酢酸ブチル、プロピレングリコールモノメチルエーテルアセテート、プロピレングリコールモノエチルエーテルアセテート等の酢酸エステル系溶剤、エトキシエチルプロピオネート等のプロピオネート系溶剤、メタノール、エタノール等のアルコール系溶剤、ブチルセロソルブ、プロピレングリコールモノメチルエーテル、ジエチレングリコールエチルエーテル、ジエチレングリコールジメチルエーテル等のエーテル系溶剤、メチルエチルケトン、メチルイソブチルケトン、シクロヘキサノン等のケトン系溶剤、ヘキサン等の脂肪族炭化水素系溶剤、Ｎ，Ｎ−ジメチルホルムアミド、γ−ブチロラクタム、Ｎ−メチル−２−ピロリドン、アニリン、ピリジン等の窒素化合物系溶剤、γ−ブチロラクトン等のラクトン系溶剤、カルバミン酸メチルとカルバミン酸エチルの４８：５２の混合物のようなカルバミン酸エステル系溶剤等が挙げられる。有機溶剤としては、特にプロピオネート系、アルコール系、エーテル系、ケトン系、窒素化合物系、ラクトン系等の極性溶媒で水可溶のものが好ましい。水可溶の有機溶剤を使用する場合には、それに水を併用することもできる。
【００９４】
光硬化性組成物の調製に使用する熱可塑性樹脂としては、例えば、ウレタン系樹脂、アクリル系樹脂、ポリアミド酸系樹脂、ポリイミド系樹脂、スチレンマレイン酸系樹脂、スチレン無水マレイン酸系樹脂等が挙げられる。
【００９５】
光硬化性化合物としては、例えば、１，６−ヘキサンジオールジアクリレート、エチレングリコールジアクリレート、ネオペンチルグリコールジアクリレート、トリエチレングリコールジアクリレート、ビス（アクリロキシエトキシ）ビスフェノールＡ、３−メチルペンタンジオールジアクリレート等のような２官能モノマー、トリメチロールプロパントリアクリレート、ペンタエリスリトールトリアクリレート、トリス（２−ヒドロキシエチル）イソシアネート、ジペンタエリスリトールヘキサアクリレート、ジペンタエリスリトールペンタアクリレート等の比較的分子量の小さな多官能モノマー、ポリエステルアクリレート、ポリウレタンアクリレート、ポリエーテルアクリレート等の比較的分子量の大きな多官能モノマーが挙げられる。
【００９６】
光重合開始剤としては、例えば、アセトフェノン、ベンゾフェノン、ベンジルジメチルケタール、ベンゾイルパーオキサイド、２−クロロチオキサントン、１，３−ビス（４’−アジドベンザル）−２−プロパン、１，３−ビス（４’−アジドベンザル）−２−プロパン−２’−スルホン酸、４，４’−ジアジドスチルベン−２，２’−ジスルホン酸等が挙げられる。
【００９７】
前記した各材料を使用して、本発明の顔料組成物は、質量換算で、その１００部当たり、３００〜１，０００部の有機溶剤と、０〜１００部の分散剤とを、均一となるように攪拌分散して前記顔料分散液を得ることができる。次いで該顔料分散液に、本発明の顔料組成物１部当たり、熱可塑性樹脂と光硬化性化合物の合計が３〜２０部、光硬化性化合物１部当たり０．０５〜３部の光重合開始剤と、必要に応じてさらに有機溶剤を添加し、均一となるように攪拌分散してカラーフィルタ赤色画素部を形成するための光硬化性組成物を得ることができる。このような光硬化性組成物は、通常は、分散粒子の平均粒子径が１００ｎｍ以下となるように調製される。
【００９８】
本発明のカラーフィルタ用赤色顔料組成物から調製された赤色顔料分散液や光硬化性組成物は、遠心分離、焼結フィルタ、メンブレンフィルタ等の手段にて、５μｍ以上の粗大粒子、好ましくは１μｍ以上の粗大粒子さらに好ましくは、０．５μｍ以上の粗大粒子および混入した塵の除去を行うことが好ましい。
【００９９】
現像液としては、公知慣用の有機溶剤やアルカリ水溶液を使用することができる。特に前記光硬化性組成物に、熱可塑性樹脂または光硬化性化合物が含まれており、これらの少なくとも一方が酸価を有し、アルカリ可溶性を呈する場合には、アルカリ水溶液での洗浄がカラーフィルタ画素部の形成に効果的である。
【０１００】
顔料分散法のうち、フォトリソグラフィー法によるカラーフィルタ赤色画素部の製造方法について詳記したが、本発明の顔料組成物を使用して調製されたカラーフィルタ赤色画素部は、その他の電着法、転写法、ミセル電解法、ＰＶＥＤ（Ｐｈｏｔｏｖｏｌｔａｉｃ  Ｅｌｅｃｔｒｏｄｅｐｏｓｉｔｉｏｎ）法等の方法で赤色画素部を形成して、カラーフィルタを製造してもよい。
【０１０１】
カラーフィルタは、青色有機顔料組成物、緑色有機顔料組成物、ならびに赤色である本発明の有機顔料組成物を使用して得た各色の光硬化性組成物を使用し、平行な一対の透明電極間に液晶材料を封入し、透明電極を不連続な微細区間に分割すると共に、この透明電極上のブラックマトリクスにより格子状に区分けされた微細区間のそれぞれに、赤（Ｒ）、緑（Ｇ）および青（Ｂ）のいずれか１色から選ばれたカラーフィルタ着色画素部を交互にパターン状に設ける方法、あるいは基板上にカラーフィルタ着色画素部を形成した後、透明電極を設けるようにすることで得ることができる。
【０１０２】
なお、本発明のカラーフィルタ用顔料組成物は、公知慣用の各種用途、例えば、塗料、プラスチック（樹脂成型品）、印刷インキ、ゴム、レザー、静電荷像現像用トナー、インクジェット記録用インキ、熱転写インキ等の着色にも適用することもできる。
【実施例】
【０１０３】
以下、本発明を実施例に基づいて説明するが、本発明はこれによって限定されるものではない。なお、実施例及び比較例において特に断りがない場合は、「部」及び「％」は質量基準である。以下、本実施例で用いる測定方法を示す。
＜輝度・色度測定方法＞
分光光度計（株式会社日立ハイテクサイエンス製、装置名：Ｕ３９００）で、Ｃ光源における色度ｘ，ｙ及び輝度を測定した。
【０１０４】
＜ジケトピロロピロール顔料の作製＞
［合成例１］
環流管を付けた２Ｌのガラス製フラスコに、窒素雰囲気下、ｔｅｒｔ−アミルアルコール６００部、ナトリウム−ｔｅｒｔ−ペントキシド１１０部、４−ブロモベンゾニトリル１００部を加え、攪拌しながら１００℃に加熱し、混合溶液１を調製した。
一方で、５００ｍｌのガラス製フラスコに、ｔｅｒｔ−アミルアルコール１００部、コハク酸ジイソプロピル６０部を加え、攪拌しながら９０℃に加熱し、混合溶液２を調製した。
その後、１００℃に加熱した上記混合溶液１を激しく攪拌し、９０℃に加熱した混合溶液２を混合溶液１へ３０分かけて一定の速度でゆっくりと滴下した。滴下終了後、１００℃にて２時間、加熱攪拌を継続し、化合物（１）のアルカリ金属塩溶液を得た。
得られた化合物（１）のアルカリ金属塩溶液を７０℃まで自然放冷した後、ヌッチェで濾過した。濾紙上に残った濾過物を水１５００部にあけ、８５℃で２時間撹拌後、ヌッチェで濾過し、濾液のｐＨが８以下になるまで水洗浄をくりかえした。その後９０℃で２０時間乾燥、粉砕し、下記の化合物（１）を９２部得た。
【０１０５】
【化８】
2017201384.tif 000009
【０１０６】
［合成例２］
環流管を付けた２Ｌのガラス製フラスコに、窒素雰囲気下、ｔｅｒｔ−アミルアルコール７００部、ナトリウム−ｔｅｒｔ−ペントキシド９４部、３−ブロモベンゾニトリル４６部を加え、攪拌しながら１００℃に加熱した。
その後、前記フラスコに、Ｔｅｔｒａｈｅｄｒｏｎ, ５８（２００２）５５４７−５５６５の方法により合成した下記の化合物（２）５６部を３０分かけて一定の速度でゆっくりと添加した。
【０１０７】
【化９】
2017201384.tif 000010
【０１０８】
化合物（２）の添加終了後、１００℃にて２時間、加熱攪拌を継続し、下記化合物（３）のアルカリ金属塩溶液を得た。
得られた化合物（３）のアルカリ金属塩溶液を７０℃まで自然放冷した後、ヌッチェで濾過した。濾紙上に残った濾過物を水１５００部にあけ、８５℃で２時間撹拌後、ヌッチェで濾過し、濾液のｐＨが８以下になるまで水洗浄をくりかえした。その後９０℃で２０時間乾燥、粉砕し、下記の化合物（３）を６８部得た。
【０１０９】
【化１０】
2017201384.tif 000011
【０１１０】
［合成例３］
前記合成例２で、３−ブロモベンゾニトリル４６部をベンゾニトリル２６部に変更した以外は合成例２と同様に行い、下記の化合物（４）を５７部得た。
【０１１１】
【化１１】
2017201384.tif 000012
【０１１２】
＜カラーフィルタ用赤色顔料組成物の作製＞
［製造例１］
ジケトピロロピロール顔料（化合物（１））１００部当たり、質量換算で、顔料誘導体１２．５部、アクリル樹脂１２．５部となるように本発明の赤色顔料組成物を作製した。
（第１工程）
合成例１で得られたジケトピロロピロール顔料（化合物（１））  ４７.００部、ジメチルスルホキシド  １５５０.００部とナトリウムメトキシドの２８重量％メタノール溶液  ５２.００部との混合溶媒中に溶解させ、１１０℃で３０分間撹拌後、９０℃まで放冷した。
（第２工程）
水  ２３００.００部、氷  ２７００.００部を混合した氷水中に、激しく撹拌しながら、先ほどの顔料溶液を滴下し、滴下終了後１時間撹拌した。得られた顔料懸濁液をヌッチェで濾過し、濾液のｐＨが８以下になるまで濾過、水洗浄をくりかえし、９０℃で１７時間乾燥、粉砕し、赤色顔料組成物４３.００部を得た。
（第３工程）
上記第２工程で作成した赤色顔料組成物  ３２．００部、フタルイミドメチル化ジクロロキナクリドン  ４.００部、メタクリル酸ベンジル−メタクリル酸共重合体（不揮発分）  ４.００部、塩化ナトリウム  ４００.００部、およびジエチレングリコール  ７０.００部をステンレス製１Ｌニーダー（株式会社吉田製作所製）に仕込み、８０℃で８時間混練した。次に、この混合物を２リットルの温水に投入し、３０分間攪拌してスラリー状としヌッチェで濾過し、比電導度１５０μＳ／ｃｍ以下となるまで水洗をくりかえして塩化ナトリウムおよび溶剤を除いた。その後９０℃で１７時間乾燥後、粉砕し、カラーフィルタ用赤色顔料組成物３８.００部を得た。
【０１１３】
［製造例２］
ジケトピロロピロール顔料（化合物（１））１００部当たり、質量換算で、顔料誘導体５．９部、アクリル樹脂１１．８部となるように本発明の赤色顔料組成物を作製した。
製造例１の第３工程において、赤色顔料組成物  ３４．００部、フタルイミドメチル化ジクロロキナクリドン  ２.００部に変更した以外は製造例１と同様の方法で行い、カラーフィルタ用赤色顔料組成物を得た。
【０１１４】
［製造例３］
ジケトピロロピロール顔料（化合物（１））１００部当たり、質量換算で、顔料誘導体２０．０部、アクリル樹脂１３．３部となるように本発明の赤色顔料組成物を作製した。
製造例１の第３工程において、赤色顔料組成物  ３０．００部、フタルイミドメチル化ジクロロキナクリドン  ６.００部に変更した以外は製造例１と同様の方法で行い、カラーフィルタ用赤色顔料組成物を得た。
【０１１５】
［製造例４］
ジケトピロロピロール顔料（化合物（１））１００部当たり、質量換算で、顔料誘導体６．３部、アクリル樹脂１８．８部となるように本発明の赤色顔料組成物を作製した。
製造例１の第３工程において、赤色顔料組成物  ３２．００部、フタルイミドメチル化ジクロロキナクリドン  ２.００部、メタクリル酸ベンジル−メタクリル酸共重合体（不揮発分）  ６.００部に変更した以外は製造例１と同様の方法で行い、カラーフィルタ用赤色顔料組成物を得た。
【０１１６】
［製造例５］
ジケトピロロピロール顔料（化合物（１））１００部当たり、質量換算で、顔料誘導体１３．３部、アクリル樹脂２０．０部となるように本発明の赤色顔料組成物を作製した。
製造例１の第３工程において、赤色顔料組成物  ３０．００部、フタルイミドメチル化ジクロロキナクリドン  ４.００部、メタクリル酸ベンジル−メタクリル酸共重合体（不揮発分）  ６.００部に変更した以外は製造例１と同様の方法で行い、カラーフィルタ用赤色顔料組成物を得た。
【０１１７】
［製造例６］
ジケトピロロピロール顔料（化合物（３））１００部当たり、質量換算で、顔料誘導体１２．５部、アクリル樹脂１２．５部となるように本発明の赤色顔料組成物を作製した。
製造例１の第３工程において、ジケトピロロピロール顔料を、化合物（１）から化合物（３）に変更した以外は製造例１と同様の方法で行い、カラーフィルタ用赤色顔料組成物を得た。
【０１１８】
［製造例７］
ジケトピロロピロール顔料（化合物（４））１００部当たり、質量換算で、顔料誘導体１２．５部、アクリル樹脂１２．５部となるように本発明の赤色顔料組成物を作製した。
製造例１の第３工程において、ジケトピロロピロール顔料を、化合物（１）から化合物（４）に変更した以外は製造例１と同様の方法で行い、カラーフィルタ用赤色顔料組成物を得た。
【０１１９】
［製造例８］
ジケトピロロピロール顔料（化合物（１））１００部当たり、質量換算で、顔料誘導体１２．５部、アクリル樹脂１２．５部となるように本発明の赤色顔料組成物を作製した。
製造例１の第３工程において、フタルイミドメチル化ジクロロキナクリドンを下記化合物（フタルイミドメチル化ジケトピロロピロール）に変更した以外は製造例１と同様の方法で行い、カラーフィルタ用赤色顔料組成物を得た。
【０１２０】
【化１２】
2017201384.tif 000013
【０１２１】
［製造例９］
ジケトピロロピロール顔料（化合物（１））１００部当たり、質量換算で、顔料誘導体２．９部、アクリル樹脂１１．４部となるように本発明の赤色顔料組成物を作製した。
製造例１の第３工程において、赤色顔料組成物  ３５．００部、フタルイミドメチル化ジクロロキナクリドン  １.００部に変更した以外は製造例１と同様の方法で行い、カラーフィルタ用赤色顔料組成物を得た。
【０１２２】
［製造例１０］
ジケトピロロピロール顔料（化合物（１））１００部当たり、質量換算で、顔料誘導体２４．１部、アクリル樹脂１３．８部となるように本発明の赤色顔料組成物を作製した。
製造例１の第３工程において、赤色顔料組成物  ２９．００部、フタルイミドメチル化ジクロロキナクリドン  ７.００部に変更した以外は製造例１と同様の方法で行い、カラーフィルタ用赤色顔料組成物を得た。
【０１２３】
［製造例１１］
ジケトピロロピロール顔料（化合物（１））１００部当たり、質量換算で、顔料誘導体１１．４部、アクリル樹脂２．９部となるように本発明の赤色顔料組成物を作製した。
製造例１の第３工程において、赤色顔料組成物  ３５．００部、メタクリル酸ベンジル−メタクリル酸共重合体（不揮発分）  １.００部に変更した以外は製造例１と同様の方法で行い、カラーフィルタ用赤色顔料組成物を得た。
【０１２４】
［製造例１２］
ジケトピロロピロール顔料（化合物（１））１００部当たり、質量換算で、顔料誘導体１３．８部、アクリル樹脂２４．１部となるように本発明の赤色顔料組成物を作製した。
製造例１の第３工程において、赤色顔料組成物  ２９．００部、メタクリル酸ベンジル−メタクリル酸共重合体（不揮発分）  ７.００部に変更した以外は製造例１と同様の方法で行い、カラーフィルタ用赤色顔料組成物を得た。
【０１２５】
［製造例１３］
ジケトピロロピロール顔料（化合物（１））１００部当たり、質量換算で、顔料誘導体１２．５部、アクリル樹脂１２．５部となるように本発明の赤色顔料組成物を作製した。
製造例１の第３工程において、メタクリル酸ベンジル−メタクリル酸共重合体（不揮発分）を、メタクリル酸ベンジル−グリシジルメタクリレート共重合体（不揮発分）に変更した以外は製造例１と同様の方法で行い、カラーフィルタ用赤色顔料組成物を得た。
【０１２６】
［製造例１４］
ジケトピロロピロール顔料（化合物（１））１００部当たり、質量換算で、顔料誘導体１２．５部、アクリル樹脂１２．５部となるように本発明の赤色顔料組成物を作製した。
製造例１の第３工程において、メタクリル酸ベンジル−メタクリル酸共重合体（不揮発分）を、メタクリル酸ベンジル−グリシジルメタクリレート共重合体のエポキシ基が開環してα−クロロヒドリン体となった重合体（不揮発分）に変更した以外は製造例１と同様の方法で行い、カラーフィルタ用赤色顔料組成物を得た。
【０１２７】
［製造例１５］
ジケトピロロピロール顔料（化合物（１））１００部当たり、質量換算で、顔料誘導体１２．５部、アクリル樹脂１２．５部となるように本発明の赤色顔料組成物を作製した。
製造例１の第３工程において、メタクリル酸ベンジル−メタクリル酸共重合体（不揮発分）を、メタクリル酸シクロヘキシル−アシッドホスホオキシエチルメタクリレート−メタクリル酸共重合体（不揮発分）に変更した以外は製造例１と同様の方法で行い、カラーフィルタ用赤色顔料組成物を得た。
【実施例１】
【０１２８】
製造例１で得られたカラーフィルタ用赤色顔料組成物  １８.００部をポリビンに入れ、プロピレングリコールモノメチルエーテルアセテート  １１０.００部、ＤＩＳＰＥＲＢＹＫ（商標名）  ＬＰＮ２１１１６（ビックケミー株式会社社製）２２.００部、０．３−０．４ｍｍφセプルビーズ（サンゴバン株式会社社製）を加え、ペイントコンディショナー（東洋精機株式会社製）で２時間分散し、カラーフィルタ用赤色顔料分散液（Ａ）を得た。
【０１２９】
また、Ｃ．Ｉ．ピグメントレッド１７７  １８.００部をポリビンに入れ、プロピレングリコールモノメチルエーテルアセテート  １１０.００部、ＤＩＳＰＥＲＢＹＫ（商標名）  ＬＰＮ２１１１６（ビックケミー株式会社社製）２２.００部、０．３−０．４ｍｍφセプルビーズ（サンゴバン株式会社社製）を加え、ペイントコンディショナー（東洋精機株式会社製）で２時間分散し、カラーフィルタ用赤色顔料分散液（Ｂ）を得た。
上記の顔料分散液（Ａ）と（Ｂ）を色度ｘ＝０．６５０、ｙ＝０．３２０に合うように配合した顔料分散液（Ｃ）  ７５.００部と、アロニックス（商標名）Ｍ７１００（ポリエステルアクリレート樹脂、東亜合成化学工業（株）製、光硬化性化合物に相当する。）  ５．５０部、ＫＡＹＡＲＡＤ（商標名） ＤＰＨＡ（ジペンタエリスリトールヘキサアクリレート、日本化薬（株）製、光硬化性化合物に相当する。）  ５.００部、ＫＡＹＡＣＵＲＥ（商標名） ＢＰ−１００（ベンゾフェノン、日本化薬（株）製、光重合開始剤に相当する。）  １.００部、ユーカーエステルＥＥＰ  １３．５０部を分散攪拌機で攪拌し、孔径１．０μｍのフィルタで濾過し、カラーレジストを得た。これをカラーレジストスピンコーターにより５０ｍｍ×５０ｍｍ、１ｍｍのガラス基板上に塗布し、９０℃で２０分間予備乾燥して塗膜を形成させた。次いで、フォトマスクを介して紫外線によるパターン露光を行った後、未露光部分を０．５％の炭酸ナトリウム（和光純薬工業株式会社製）水溶液中で洗浄し、２３０℃で６０分間焼成することでカラーフィルタとした。
【実施例２】
【０１３０】
実施例１において、製造例１で得られたカラーフィルタ用赤色顔料組成物を製造例２で得られたカラーフィルタ用赤色顔料組成物に変更した以外は、実施例１と同様の方法で行いカラーフィルタを得た。
【実施例３】
【０１３１】
実施例１において、製造例１で得られたカラーフィルタ用赤色顔料組成物を製造例３で得られたカラーフィルタ用赤色顔料組成物に変更した以外は、実施例１と同様の方法で行いカラーフィルタを得た。
【実施例４】
【０１３２】
実施例１において、製造例１で得られたカラーフィルタ用赤色顔料組成物を製造例４で得られたカラーフィルタ用赤色顔料組成物に変更した以外は、実施例１と同様の方法で行いカラーフィルタを得た。
【実施例５】
【０１３３】
実施例１において、製造例１で得られたカラーフィルタ用赤色顔料組成物を製造例５で得られたカラーフィルタ用赤色顔料組成物に変更した以外は、実施例１と同様の方法で行いカラーフィルタを得た。
【実施例６】
【０１３４】
実施例１において、製造例１で得られたカラーフィルタ用赤色顔料組成物を製造例６で得られたカラーフィルタ用赤色顔料組成物に変更した以外は、実施例１と同様の方法で行いカラーフィルタを得た。
【実施例７】
【０１３５】
実施例１において、製造例１で得られたカラーフィルタ用赤色顔料組成物を製造例７で得られたカラーフィルタ用赤色顔料組成物に変更した以外は、実施例１と同様の方法で行いカラーフィルタを得た。
【実施例８】
【０１３６】
実施例１において、製造例１で得られたカラーフィルタ用赤色顔料組成物を製造例８で得られたカラーフィルタ用赤色顔料組成物に変更した以外は、実施例１と同様の方法で行いカラーフィルタを得た。
【実施例９】
【０１３７】
実施例１において、製造例１で得られたカラーフィルタ用赤色顔料組成物を製造例９で得られたカラーフィルタ用赤色顔料組成物に変更した以外は、実施例１と同様の方法で行いカラーフィルタを得た。
【実施例１０】
【０１３８】
実施例１において、製造例１で得られたカラーフィルタ用赤色顔料組成物を製造例１０で得られたカラーフィルタ用赤色顔料組成物に変更した以外は、実施例１と同様の方法で行いカラーフィルタを得た。
【実施例１１】
【０１３９】
実施例１において、製造例１で得られたカラーフィルタ用赤色顔料組成物を製造例１１で得られたカラーフィルタ用赤色顔料組成物に変更した以外は、実施例１と同様の方法で行いカラーフィルタを得た。
【実施例１２】
【０１４０】
実施例１において、製造例１で得られたカラーフィルタ用赤色顔料組成物を製造例１２で得られたカラーフィルタ用赤色顔料組成物に変更した以外は、実施例１と同様の方法で行いカラーフィルタを得た。
【実施例１３】
【０１４１】
実施例１において、製造例１で得られたカラーフィルタ用赤色顔料組成物を製造例１３で得られたカラーフィルタ用赤色顔料組成物に変更した以外は、実施例１と同様の方法で行いカラーフィルタを得た。
【実施例１４】
【０１４２】
実施例１において、製造例１で得られたカラーフィルタ用赤色顔料組成物を製造例１４で得られたカラーフィルタ用赤色顔料組成物に変更した以外は、実施例１と同様の方法で行いカラーフィルタを得た。
【実施例１５】
【０１４３】
実施例１において、製造例１で得られたカラーフィルタ用赤色顔料組成物を製造例１５で得られたカラーフィルタ用赤色顔料組成物に変更した以外は、実施例１と同様の方法で行いカラーフィルタを得た。
【０１４４】
[比較例１]
＜ジケトピロロピロール顔料として、ベンゼン環の水素原子が臭素置換されていないジケトピロロピロール顔料を用いた比較例＞
製造例１の第１工程において、合成例１で得た化合物（１）をＣ．Ｉ．ピグメントレッド２５４に変更した以外は製造例１と同様の方法で行い、カラーフィルタ用赤色顔料組成物（比較組成物１）を得た。
実施例１において製造例１で得られたカラーフィルタ用赤色顔料組成物を上記で得られた比較組成物１に変更した以外は、実施例１と同様の方法で行いカラーフィルタを得た。
【０１４５】
[比較例２]
＜顔料誘導体として、フタルイミドメチル基で置換されていない誘導体を用いた比較例＞
製造例１の第３工程において、フタルイミドメチル化ジクロロキナクリドンを特許第５２９７７５４号記載の色素誘導体Ａ−４（下記構造式）に変更した以外は製造例１と同様の方法で行い、カラーフィルタ用赤色顔料組成物（比較組成物２）を得た。
次いで、実施例１において製造例１で得られたカラーフィルタ用赤色顔料組成物を上記で得られた比較組成物２に変更した以外は、実施例１と同様の方法で行いカラーフィルタを得た。
【０１４６】
【化１３】
2017201384.tif 000014
【０１４７】
[比較例３]
＜樹脂として、アクリル樹脂以外の樹脂を用いた比較例＞
製造例１の第３工程において、（メタ）アクリル酸ベンジル−（メタ）アクリル酸共重合体をバイロン２００（東洋紡株式会社製ポリエステル樹脂）に変更した以外は製造例１と同様の方法で行い、カラーフィルタ用赤色顔料組成物（比較組成物３）を得た。
次いで、実施例１において製造例１で得られたカラーフィルタ用赤色顔料組成物を上記で得られたカラーフィルタ用赤色顔料組成物（比較組成物３）に変更した以外は、実施例１と同様の方法で行いカラーフィルタを得た。
【０１４８】
＜評価＞
上記実施例及び比較例で作成したカラーフィルタの９０℃２０分間予備乾燥後（初期）と、２３０℃６０分間焼成後（焼成後）の輝度の値を下表に記載した。表中、最も重要な評価項目は焼成後の輝度の値である。ここで、表中、変化率は下記式で計算される。
変化率（％）：１００×（初期輝度−焼成後輝度）／初期輝度
【０１４９】
【表１】
2017201384.tif 000015
【０１５０】
本発明の顔料組成物を用いて作製したカラーフィルタは、Ｒ２５４の代わりに、臭素を含有しているジケトピロロピロール顔料を主顔料として用いることで、Ｒ２５４よりも色調がより青味になり、目標とする色調に近づいた。そのため、色調を合わせるためのＲ１７７などの輝度の低い顔料の混合量が少なくなり、高輝度化に寄与した。
【０１５１】
また、臭素を含有しているジケトピロロピロール顔料を主顔料として用い、カラーフィルタ用赤色顔料に適した色調かつジケトピロロピロール顔料に対して高い結晶成長抑制効果と、耐熱性を付与するフタルイミドアルキル化キナクリドンと、加熱による色変化が小さく、ジケトピロロピロール顔料に対する相互作用が強く顔料表面に吸着し高い分散安定性を付与するアクリル系共重合体、それぞれの添加量を最適化することで、輝度と耐熱性に優れた顔料組成物を見出した。